(57)【特許請求の範囲】
【請求項１】
広葉樹パルプからなる繊維及び針葉樹パルプからなる繊維を含む繊維ウェッブに、繊維を結合する水不溶性又は水膨潤性のバインダーが含有されており、
前記広葉樹パルプと前記針葉樹パルプのうちの前記針葉樹パルプのみが叩解処理され前記針葉樹パルプの繊維がフィブリル化されて、前記針葉樹パルプが水素結合力を発揮し、前記広葉樹パルプの結合力が前記針葉樹パルプよりも弱く、水が与えられたときに前記広葉樹パルプの繊維結合が前記針葉樹パルプの繊維結合よりも解離しやすいことを特徴とする水解性の繊維シート。
【請求項２】
広葉樹パルプの割合が、繊維シートの繊維全体の重量に対して１０〜５０重量％である請求項１記載の水解性の繊維シート。
【請求項３】
水不溶性又は水膨潤性のバインダーが、カルボキシメチルセルロースである請求項１または２記載の水解性の繊維シート。
【請求項４】
カルボキシメチルセルロースのエーテル化度（Ｄ．Ｓ）が０．３〜０．５である請求項３記載の水解性の繊維シート。
【請求項５】
カルボキシメチルセルロースのｐＨが５．０以上である請求項３または４記載の水解性の繊維シート。
【請求項６】
炭酸ナトリウム及び／又は炭酸水素ナトリウムを添加した請求項３から５のいずれかに記載の水解性の繊維シート。
【請求項７】
金属塩を含む請求項３から６のいずれかに記載の水解性の繊維シート。
【請求項８】
金属塩がカルシウム、亜鉛及びマグネシウムからなる群より選ばれる少なくとも一種の化合物である請求項７記載の水解性の繊維シート。
【請求項９】
有機溶剤を含む請求項３から８のいずれかに記載の水解性の繊維シート。
【請求項１０】
有機溶剤が一価アルコール及び多価アルコールからなる群より選ばれる少なくとも一種の化合物である請求項９記載の水解性の繊維シート。
【請求項１１】
広葉樹パルプが広葉樹晒クラフトパルプであり、且つ針葉樹パルプが針葉樹晒クラフトパルプである請求項１から１０のいずれかに記載の水解性の繊維シート。
【発明の詳細な説明】
【０００１】
【発明の属する技術分野】
本発明は水流によって容易に分散する水解性の繊維シートに関し、更に詳しくは水解性及び湿潤時の強度に優れ、且つ製造方法が簡便である水解性の繊維シートに関する。
【０００２】
【従来の技術及びその課題】
人間のおしり等の肌を拭くために、あるいはトイレの周辺の清掃のために繊維シートが使われる。この繊維シートは、トイレにそのまま流し捨てることができるように、水解性のものが好ましく使われる。しかし、トイレ等に流し捨てた場合、水解性の良いものでなければ浄化槽で分散されるのに時間がかかる。また、トイレ等の排水溝を詰まらせてしまう危険性もある。一般に、清浄薬液等で湿らせた状態で包装される繊維シートは、清浄薬液等が含浸した状態で拭き取り作業に耐えるだけの十分な強度が必要であり、且つトイレに流し捨てたときは水解されることが必要である。よって、水解性が良く、且つ使用に耐えられる湿潤強度を持つ水解性の繊維シートが求められている。
【０００３】
例えば、特開平１−１６８９９９号公報には、水不溶性のカルボキシメチル化パルプ及びカルシウム塩を含有させた水易分散性清掃物品が開示されている。しかし、繊維シートの湿潤強度を上げるためには、多量の不溶性のカルボキシメチル化パルプを用いることが必要であり、その結果水解性が悪くなる。
【０００４】
また、特開平２−２２９２９５号公報には、カルボキシル基を有する水溶性のバインダー及び金属を含有させた水解紙が開示されている。また特公平７−２４６３６号公報には、カルボキシル基を有する水溶性バインダー、金属イオン及び有機溶剤を含有する水解性清掃物品が開示されている。しかし、バインダーとして用いられる水溶性カルボキシメチルセルロースは、繊維とともに水に混ぜて抄紙することができない。したがって、製造工程が複雑になる。例えば、抄紙後の繊維シートを乾燥させて、その後にカルボキシメチルセルロースをスプレー等により繊維シートに散布し、その繊維シートを再度乾燥する等の多数の工程が必要となる。
【０００５】
特開平９−１３２８９６号及び特開平９−１３２８９７号には水不溶性又は水膨潤性のカルボキシメチルセルロースに炭酸ナトリウムを添加した水解シートが開示されている。しかし、水不溶性又は水膨潤性のバインダーを用いているため、水解性に劣っていた。
【０００６】
本発明の目的は水解性がよく、しかも使用に耐えうる湿潤強度をもつ繊維シートを提供することにある。
【０００７】
【課題を解決するための手段】
本発明の前記目的及び利点は、広葉樹パルプからなる繊維及び針葉樹パルプからなる繊維を含む繊維ウェッブに、繊維を結合する水不溶性又は水膨潤性のバインダーが含有されており、
前記広葉樹パルプと前記針葉樹パルプのうちの前記針葉樹パルプのみが叩解処理され前記針葉樹パルプの繊維がフィブリル化されて、前記針葉樹パルプが水素結合力を発揮し、前記広葉樹パルプの結合力が前記針葉樹パルプよりも弱く、水が与えられたときに前記広葉樹パルプの繊維結合が前記針葉樹パルプの繊維結合よりも解離しやすいことを特徴とする水解性の繊維シートによって達成される。
本発明における針葉樹パルプとは、針葉樹を原料として製造されたパルプである。針葉樹パルプとしては、針葉樹晒クラフトパルプに代表される針葉樹クラフトパルプがある。
一方、本発明における広葉樹パルプとは、広葉樹を原料として製造されたパルプである。広葉樹パルプとしては、広葉樹晒クラフトパルプに代表される広葉樹クラフトパルプがある。
【０００８】
ここで注目すべきことは、広葉樹パルプと針葉樹パルプは平均繊維長が違う点である。本発明では、針葉樹パルプのみで繊維シートを形成するのではなく、前記針葉樹パルプからなる繊維よりも繊維長の短い広葉樹パルプを使用することにより、多量の水に接したときに容易に分解する、水解性に優れた繊維シートを構成できる。
【０００９】
針葉樹パルプに広葉樹パルプを添加することにより繊維シートの水解性が向上する作用を詳しく説明する。針葉樹パルプは、紙力増強のために叩解処理がなされ、繊維がフィブリル化している。そのため、針葉樹パルプからなる繊維どうしは強く水素結合している。そこに広葉樹パルプのような繊維長が短く、結合力の弱い繊維を添加することにより、繊維間の結合部分においてセルロース分子の結合力に強弱ができる。大量の水が与えられると、広葉樹パルプと広葉樹パルプの結合及び広葉樹パルプと針葉樹パルプとの結合が、針葉樹パルプどうしの結合よりも容易に分離できる。そのため繊維シート全体としての水分散性が優れたものとなる。
ここでいう水に対する分散性とは水解性と同じ意味であって、多量の水に接触することにより細分化される性質のことをいう。
【００１０】
本発明の繊維シートは、針葉樹パルプ及び広葉樹パルプを主体とするものであるが、これに木綿等の天然繊維、レーヨン等の再生繊維、ポリプロピレン、ポリビニルアルコール、ポリエステル又はポリアクリルニトリル等の合成繊維、ポリエチレン等からなる合成パルプ並びにガラスウール等の無機繊維などを含有させても良い。
【００１１】
本発明の繊維シートにおいては、繊維の秤量（目付）は、１０〜１００ｇ／ｍ2が好ましい。秤量が前記下限より小さいと、繊維シートを拭き取り作業用のシートとして使用するにあたり、必要な強度が得られない。秤量が前記上限より大きいと、繊維シートとしての柔軟性に欠ける。おしり拭き用や清掃用として拭き取り作業に使用される繊維シートでは、強度及びソフト感の点で、更に好ましい繊維の秤量は２０〜６０ｇ／ｍ2である。
【００１２】
広葉樹パルプの配合量としては、繊維の全体量を１００％としたときに、広葉樹パルプの占める割合が６０重量％以下であることが好ましい。広葉樹パルプの含有量が上限より大きくなると、繊維シートの強度が弱くなり、拭き取り作業などの使用に耐えられない。更に好ましい広葉樹パルプの配合量は、繊維の全体量を１００％としたときに１０〜５０重量％である。この範囲では拭き取り作業に耐えうる強度を得ることができ、しかも水解性も良好である。
【００１３】
本発明の水解性の繊維シートにおいては、繊維シートの強度を上げるため、繊維を結合する水不溶性又は水膨潤性のバインダーを添加する。このバインダーとしては水不溶性又は水膨潤性のカルボキシメチルセルロースが好ましい。カルボキシメチルセルロースは、エーテル化度（ＤＳ）やｐＨの違いにより、水に対する溶解性が異なる。水不溶性又は水膨潤性のカルボキシメチルセルロースとは、例えばエーテル化度が０．３〜０．６のものである。また、例えばｐＨが５．０以上のものである。
【００１４】
また、カルボキシメチルセルロースの種類には、カルボキシメチル化パルプと呼ばれるものも存在する。本発明においてはカルボキシメチル化パルプもまた、水不溶性又は水膨潤性のバインダーとして使用することができる。カルボキシメチル化パルプには、酸型、ナトリウム塩、カルシウム塩、アルミニウム塩、バリウム塩、亜鉛塩、銅塩、マンガン塩等の種々の塩の形があるが、本発明においてはどの塩においても使用ができる。
【００１５】
繊維を結合するバインダーを含有した繊維シートを製造する場合、バインダーを繊維シートに添加する工程が必要となる。例えば、水溶性のバインダーを用いた場合、バインダーを水又は有機溶媒に溶解させた液を、スプレーなどで繊維シートに直接添加しなければならない。しかし、本発明のように、水不溶性又は水膨潤性のバインダーを用いた場合には、水の中にパルプとバインダーとを含ませた原料から混抄できる。すなわち、繊維シートの製造工程において、バインダーをスプレーする等の別の工程が不要である。ここでいう混抄とは、針葉樹パルプからなる繊維と広葉樹パルプからなる繊維さらには水不溶性又は水膨潤性のバインダーを水に分散させて混合した原料液を作り、円網や傾斜短網などでこれら各原料から抄紙する工程である。
【００１６】
すなわち、本発明の水解性の繊維シートは、広葉樹パルプからなる繊維及び針葉樹パルプからなる繊維並びに水不溶性又は水膨潤性のバインダーを水中で混合する工程と、その工程で得られた繊維及びバインダーが水中に分散した液体を抄紙して繊維シートを得る工程とによって製造することができる。
【００１７】
水不溶性又は水膨潤性のバインダーとして上記のカルボキシメチルセルロースを用いる場合、広葉樹パルプからなる繊維及び針葉樹パルプからなる繊維並びにカルボキシメチルセルロースを水中で混合して原料液を製造する工程におけるそれらの混合重量比は、広葉樹パルプからなる繊維及び針葉樹パルプからなる繊維：カルボキシメチルセルロース＝９８：２〜５５：４５であることが好ましい。更に好ましい比率は、広葉樹パルプからなる繊維及び針葉樹パルプからなる繊維：カルボキシメチルセルロース＝９８：２〜８０：２０である。
【００１８】
広葉樹パルプからなる繊維と、針葉樹パルプからなる繊維と、カルボキシメチルセルロースとを混合して、円網や傾斜短網を用いて抄紙する場合、カルボキシメチルセルロースは抄紙するときに円網や傾斜短網の網目から抜け落ちやすい。
【００１９】
したがって、抄紙された後の繊維シートにおいて、カルボキシメチルセルロースがその他の繊維に対してどの程度の割合で配合されているかを規定することは難しい。しかし、上記の好ましい混合比で得られる原料を用いて抄紙し、繊維シートを得ると、製造された繊維シートにおいてパルプとカルボキシメチルセルロースとの混合比が最適になり、水解性及び強度のバランスがとれた水解性の繊維シートを得ることができる。カルボキシメチルセルロースの配合量が前記範囲より多くなると、水解性が低下する。
【００２０】
本発明の水解性の繊維シートは、水溶性のバインダーよりも水に対する溶解度が低い水不溶性又は水膨潤性のバインダーを用いているが、針葉樹パルプからなる繊維に繊維長が短く且つ繊維の結合力の小さい広葉樹パルプからなる繊維を含ませることにより水解性の優れた繊維シートを得ることができる。
【００２１】
また、水不溶性又は水膨潤性のバインダーを用いても繊維シートの水分散性を高めることができるため、バインダーとしてカルボキシメチルセルロースを用いる場合、このカルボキシメチルセルロースの添加量、改質レベル、エーテル化度やｐＨ等を前もって調整してバインダーの水溶解性を高めるなどの調整・操作が不要である。すなわち、使用するバインダーの選択範囲を広くできることが本発明の特徴のひとつである。
【００２２】
ただし、カルボキシメチルセルロースをバインダーとして使用する場合に、このカルボキシメチルセルロースを以下のように調整してもよい。
カルボキシメチルセルロースをバインダーとして用いる場合、炭酸ナトリウム及び／又は炭酸水素ナトリウムを添加することによってカルボキシメチルセルロースの水に対する溶解度を高めることができる。したがって、繊維とカルボキシメチルセルロースとを水中で混合して抄紙する場合、水に対する溶解度が高くなった水不溶性及び／又は水膨潤性のカルボキシメチルセルロースは、原料内に均一に分散される。したがって、この状態で抄紙するとカルボキシメチルセルロースが均一に含まれた繊維シートとなる。
【００２３】
ただし、カルボキシメチルセルロースの水に対する溶解度が良くなりすぎると、水溶性になり、水中でパルプとバインダーとを混抄することができなくなる。したがって、炭酸ナトリウム及び／又は炭酸水素ナトリウムの添加量は、水不溶性又は水膨潤性のカルボキシメチルセルロースを、水溶性に変えない程度、すなわち、混抄時に繊維と共に抄かれて繊維シートを形成できる程度であることが好ましい。
【００２４】
本発明の水解性の繊維シートは、乾燥した状態でも使用できるが、水分などで湿らせた状態でも使用できる。その場合、水解性の繊維シート自身が含有している水分によって水解せず、且つ、拭き取り作業に耐えられる程度の湿潤強度をもつことが必要である。
【００２５】
本発明においてバインダーとしてカルボキシメチルセルロースを用いる場合、水解性の繊維シートの湿潤強度を上げるために、カルボキシメチルセルロースに対して架橋する金属塩を繊維シートに含有させることが好ましい。本発明の繊維シートをウエットな状態で使用する際には、バインダーが水で膨潤して広葉樹パルプがシートから分離しやすくなって湿潤強度が低下するが、前記金属塩を用いてバインダーを架橋させることにより、湿潤状態で使用する繊維シートの強度を高くすることができる。湿潤強度が高い状態で拭き取り作業を行った後、水洗トイレに捨てるなどして多量の水が与えられると、前記塩が溶解して架橋状態が崩れ、バインダーが膨潤する。このとき本発明の繊維シートでは、広葉樹パルプからなる繊維を含んでいるため、バインダーが膨潤するときに広葉樹パルプからなる繊維が他の繊維から離れやすくなり、水中で繊維がばらばらに分散しやすくなる。
【００２６】
前記金属塩として例えば、マグネシウム、カルシウム、バリウム、ストロンチウム、マンガン、亜鉛、コバルト及びニッケル等の塩があげられる。またその中でも、特に好ましくはカルシウム、亜鉛及びマグネシウムからなる群より選ばれる少なくとも一種の金属塩が用いられる。これらの塩を用いると、繊維シートの水解性及び強度がさらに良くなる。
【００２７】
金属塩がマグネシウム、カルシウム、バリウム、ストロンチウム、マンガン、亜鉛、コバルト及びニッケル等の塩から選ばれる場合、繊維を１００ｇとしたときに、金属塩が０．５ｇ以上含まれることが好ましい。金属塩が前記量より少ないと、ウエットな状態でバインダーが膨潤しやすくなり、シートの強度が十分でなくなる。
【００２８】
本発明においてバインダーとしてカルボキシメチルセルロースを用いる場合は、繊維シートの湿潤強度をあげるため、繊維シートに有機溶剤を含浸させることが好ましい。本発明の水解性の繊維シートに含有させる有機溶剤としてはエタノール、イソプロピルアルコール等の一価アルコール類又はプロピレングリコール、ポリエチレングリコール、ポロピレングリコールモノメチルエーテル等の多価アルコール類等があげられる。
【００２９】
水解性の繊維シートの湿潤強度を高めるためには、これらの有機溶剤は、繊維シートの重量を１００ｇとしたときに５〜９５ｇ添加することが好ましい。また、おしり拭き用や清掃用として拭き取り作業に使用される繊維シートとして使用する場合、使用感の悪化及び使用者の手肌の荒れの増加を防ぐため、更に好ましい添加量は５〜６０ｇである。
【００３０】
これら金属塩、有機溶剤並びに水を水解性の繊維シートに含有させるには、これらを混合した溶液を繊維シートに直接含浸させる方法や、スプレーによって含浸させる方法がある。
本発明における水解性の繊維シートには、本発明の効果を妨げない範囲でその他の物質を含有させることができる。例えば、界面活性剤、殺菌剤、保存剤、消臭剤、保湿剤、アルコール等を含有させることができる。また、それらの物質は、繊維シートに含浸させる有機溶剤あるいは水に含有させる。
【００３１】
本発明の水解性の繊維シートは、ウエットティッシュとして、またトイレ周りの清掃用などとして湿った状態でも拭き取り作業に耐える強度を得ることができる。本発明の水解性の繊維シートをあらかじめ湿らせた製品として包装する場合、繊維シートが乾燥しないように密封包装されて販売される。あるいは、本発明の水解性の繊維シートは、前記塩を含ませた後に乾燥状態で販売され、使用時に水や薬液を含浸させて湿潤状態として使用するものであってもよい。
【００３２】
本発明の繊維シートの構造としては、針葉樹パルプ及び広葉樹パルプを混抄した一つの層よりなる繊維シートとすることができる。また、本発明の繊維シートの構成おいては、繊維の層を多重層状にした繊維シートとすることもできる。
【００３３】
例えば、広葉樹パルプ及び針葉樹パルプに水不溶性又は水膨潤性のバインダーを含有させた繊維シートに、針葉樹パルプのみからなる繊維の層を重ねることができる。針葉樹パルプのみからなる繊維の層には、バインダーを含有させてもよいが、含有させずこの層を水で分散させやすくしてもよい。
その他、水解性の繊維シートの構成を、針葉樹パルプ及び広葉樹パルプの繊維の割合を変えた繊維の層を二層以上重ねた多重層状にすることもできる。
【００３４】
バインダーをカルボキシメチルセルロースとし、また本発明の水解性の繊維シートの構造を、針葉樹パルプと広葉樹パルプの双方を含む層と針葉樹パルプを主体とする層との二層構造とする場合、広葉樹パルプを含有しない層に炭酸ナトリウム及び／又は炭酸水素ナトリウムを添加して針葉樹パルプを主体とする層に添加されるバインダーの水溶解性を高めておき、広葉樹パルプを含有する層には炭酸ナトリウム及び／又は炭酸水素ナトリウムを添加せず、バインダーの水溶解性を高める調整を行わないことも可能である。
【００３５】
この場合、広葉樹パルプが含まれる層では、バインダーの水に対する溶解度が低くても、広葉樹パルプを含むことによって多量の水と接触したときの水分散性を良好にでき、また広葉樹パルプを含まない針葉樹パルプを主体とした層ではバインダーの水溶解度が高くなることにより多量の水が与えられたときに繊維の分散が容易になる。よって、シート全体として水解性が良好になる。
なお、本発明におけるバインダーは水不溶性又は水膨潤性であればよく、例えば、水不溶性のポリビニルアルコール等を用いることも可能である。
【００３６】
【実施例】
以下、本発明を実施例により更に詳しく説明するが、本発明はこれらの実施例に限定されるものではない。
［実施例１］
原料の繊維として針葉樹晒クラフトパルプ（ＮＢＫＰ、カナディアン・スタンダード・フリーネス試験（ＣＳＦ）においてろ水量＝５７０ｍｌ）及び広葉樹晒クラフトパルプ（ＬＢＫＰ、カナディアン・スタンダード・フリーネス試験（ＣＳＦ）においてろ水量＝７２０ｍｌ）を用いた。水不溶性又は水膨潤性のバインダーとしては水不溶性カルボキシメチルセルロース（ニチリン化学工業（株）社製のカルボキシメチルセルロースキッコレート  ＤＳ＝０．４２、ｐＨ５．８）を用いた。
【００３７】
針葉樹晒クラフトパルプ及び広葉樹晒クラフトパルプ並びにカルボキシメチルセルロースを水に混合した。このときの原料混合重量比は、針葉樹晒クラフトパルプ及び広葉樹晒クラフトパルプの合計：カルボキシメチルセルロース＝９５：５である。また、針葉樹パルプと広葉樹パルプの配合比は表１に示す。この原料を混合させた液を実施例１−１の原料とした。また、前記実施例１−１と同様にして針葉樹晒クラフトパルプ、広葉樹晒クラフトパルプ及びカルボキシメチルセルロースを水に混合した後、この混合液に炭酸ナトリウムを、カルボキシメチルセルロース１００ｇに対して５０ｇ添加した。この溶解後の液を実施例１−２の原料とした。
【００３８】
実施例１−１及び１−２の原料を静置した後、抄紙機（傾斜短網−ヤンキーマシン）を用いて秤量２２．５ｇ／ｍ2、クレープ率４０％の繊維シートをそれぞれ抄紙して製造した。
製造した繊維シートには、プロピレングリコールモノメチルエーテル：塩化カルシウム：水を２０：０．５：７９．５の割合で配合した溶液を繊維シート１００ｇに対して２００ｇ含浸させて湿潤状態の繊維シートを得た。
得られた繊維シートを２０°Ｃ下で２４時間静置したのち、水解性及び湿潤強度を測定を行った。
【００３９】
水解性の試験はＪＩＳ  Ｐ４５０１のトイレットペーパーほぐれやすさ試験に基づいて行った。詳細を述べると、水解性の繊維シートを縦１０ｃｍ横１０ｃｍに切断したものを、イオン交換水３００ｍｌを入れたビーカーに投入して、回転子を用いて撹拌を行った。回転数は６００ｒｐｍとした。この時の繊維シートの分散状態を経時的に観察し、分散されるまでの時間を測定した（表以下、単位は秒）。
【００４０】
湿潤強度は、前記方法によって得られた繊維シートを幅２５ｍｍ長さ１５０ｍｍに裁断したものを試料として用い、テンシロン試験機により、チャック間隔は１００ｍｍ、引張速度は１００ｍｍ／ｍｉｎで測定した。測定は紙の縦方向（ＭＤ：Ｍａｃｈｉｎｅ  Ｄｉｒｅｃｔｉｏｎ）及び紙の横方向（ＣＤ：ＣｒｏｓｓＤｉｒｅｃｔｉｏｎ）に対してそれぞれ行った。そのときの破断時の強度（ｇｆ）を湿潤強度の試験結果の値とした（表以下、ｇ／２５ｍｍで表す）。
【００４１】
比較例については、繊維として針葉樹晒クラフトパルプのみを用い、実施例と同じカルボキシメチルセルロースを添加して前記方法と同様に繊維シートを製造した。得られた繊維シートには前記方法と同じ溶液を繊維シート１００ｇに対して２００ｇ含浸させて水解性の繊維シートを得た。得られた水解性の繊維シートに対し、実施例と同様に水解性及び湿潤強度の測定を行った。
【００４２】
結果を表１に示す。
【表１】
0003865506.tif 000002
表１からわかるように、広葉樹晒クラフトパルプを含有させた水解性の繊維シートは水解性に優れていた。
【００４３】
［実施例２］
実施例１と同様に針葉樹晒クラフトパルプ（ＮＢＫＰ）及び広葉樹晒クラフトパルプ（ＬＢＫＰ）並びにカルボキシメチルセルロースを水に混合した後、繊維及びカルボキシメチルセルロースが分散した液に炭酸ナトリウムを、カルボキシメチルセルロースを１００ｇに対して２００ｇ添加した。このとき針葉樹晒クラフトパルプの量に対する広葉樹晒クラフトパルプの配合量を変えて原料をそれぞれ調整した。また、原料混合重量比は、針葉樹晒クラフトパルプ及び広葉樹晒クラフトパルプの合計：カルボキシメチルセルロース＝９５：５となるようにした。繊維全体の重量に対する針葉樹晒クラフトパルプの重量及び広葉樹晒クラフトパルプの重量のそれぞれ実施例における配合量（重量％）を表２における実施例２−１、２、３、４、５に示す。
【００４４】
それぞれの原料を静置した後、実施例１と同様にして秤量２２．５ｇ／ｍ2、クレープ率４０％の繊維シートをそれぞれ製造した。
製造した繊維シートには、実施例１と同様に、ポロピレングリコールモノメチルエーテル及び塩化カルシウムを含有した水溶液を繊維シートに含浸させて水解性の繊維シートを得た。
得られた水解性の繊維シートを２０°Ｃ下で２４時間静置したのち、実施例１と同様にして水解性及び湿潤強度を測定を行った。
【００４５】
比較例については、繊維としては針葉樹晒クラフトパルプのみを用い、実施例２と同様にして水不溶性カルボキシメチルセルロースを添加して、更に炭酸ナトリウムを添加して実施例２と同様に繊維シートを製造した。得られた繊維シートには実施例２と同じ溶液を繊維シート１００ｇに対して２００ｇ含浸させて水解性の繊維シートを得た。得られた水解性の繊維シートに対し、実施例２と同様に水解性及び湿潤強度の測定を行った。
【００４６】
結果を表２に示す。
【表２】
0003865506.tif 000003
【００４７】
【発明の効果】
本発明においては、水不溶性又は水膨潤性のバインダーを用いても、水解性の良い水解性の繊維シートを得ることができる。また、湿った状態においても拭き取り作業に使用するのに十分な強度をもった水解性の繊維シートを得ることができる。さらにまた、水不溶性又は水膨潤性のバインダーを用いるので、抄紙工程において繊維と共に水中で混抄が可能となり、製造工程が簡便となる。